(57)【要約】      （修正有）【課題】所望の結晶品質のシリコン単結晶をより確実に得ることができ、生産性や歩留りの向上を実現するシリコン単結晶の製造システムおよびこれを用いたシリコン単結晶の製造方法を提供する。【解決手段】ＣＺ法を用いた引上げ装置３０で製造されるシリコン単結晶の結晶品質を目標規格内とするため、Ｆ／Ｇの値を所定範囲内に制御する製造条件を設計するシステムで、少なくとも、自動により前バッチのシリコン単結晶の結晶品質結果から次バッチのシリコン単結晶の製造条件を仮設計する手段１、次バッチの引上げ装置３０の構成部材を要因とするＦおよび／またはＧの変化量から補正量を算出する手段２、次バッチでの製造工程を要因とするＦおよび／またはＧの変化量から補正量を算出する手段３、手段１による製造条件に手段２および／または手段３による補正量を加算し、次バッチでの製造条件を算出する手段４を具備するシリコン単結晶の製造システム３８。【選択図】図１
2008001583.tif 000002
【特許請求の範囲】
【請求項１】
チョクラルスキー法を用いた引上げ装置によって製造されるシリコン単結晶の結晶品質を目標規格内とするために、引上げ速度Ｆと結晶固液界面軸方向温度勾配Ｇの比Ｆ／Ｇの値を所定範囲内に制御する製造条件を設計する製造システムであって、少なくとも、自動により
前バッチで製造されたシリコン単結晶の結晶品質結果から次バッチで製造するシリコン単結晶の製造条件を仮設計する手段１と、
次バッチで使用する引上げ装置の構成部材を要因とする次バッチのＦおよび／またはＧの変化量を予測してＦ／Ｇの値が所定範囲内に制御されるように補正量を算出する手段２と、
次バッチでの製造工程を要因とする次バッチのＦおよび／またはＧの変化量を予測してＦ／Ｇの値が所定範囲内に制御されるように補正量を算出する手段３と、
前記手段１で仮設計された製造条件に、前記手段２および／または前記手段３から算出されたＦおよび／またはＧの補正量を加算して、次バッチで製造するシリコン単結晶の製造条件を算出する手段４
とを具備するものであることを特徴とするシリコン単結晶の製造システム。
【請求項２】
前記手段２は、少なくとも、前記次バッチで使用する引上げ装置の構成部材の交換および／または経時変化から算出するものであることを特徴とする請求項１に記載のシリコン単結晶の製造システム。
【請求項３】
前記Ｆおよび／またはＧの変化の要因となる構成部材は、製造されるシリコン単結晶を引上げるワイヤ、前記シリコン単結晶の原料を収容する石英ルツボ、該石英ルツボを支持する黒鉛ルツボ、前記シリコン単結晶の原料を溶融するためのヒータの少なくとも１つ以上のものとすることを特徴とする請求項１または請求項２に記載のシリコン単結晶の製造システム。
【請求項４】
前記手段３は、前記原料の溶融終了からシリコン単結晶の引上げ開始までの時間、マルチプリングにおけるシリコン単結晶の累計長さの初期設定長さとの差の少なくともいずれか１つ以上のものから算出するものであることを特徴とする請求項１から請求項３のいずれか一項に記載のシリコン単結晶の製造システム。
【請求項５】
請求項１から請求項４のいずれか一項に記載のシリコン単結晶の製造システムを用いてシリコン単結晶を製造することを特徴とするシリコン単結晶の製造方法。
【請求項６】
請求項５に記載のシリコン単結晶の製造方法であって、Ｎ領域単結晶を製造することを特徴とするシリコン単結晶の製造方法。
【請求項７】
前記手段２および／または手段３により算出される補正量を、定期的に見直すことを特徴とする請求項５または請求項６に記載のシリコン単結晶の製造方法。
【発明の詳細な説明】
【技術分野】
【０００１】
本発明は、所望の結晶品質、特には結晶欠陥が少ないシリコン単結晶を高歩留で効率良く生産するための最適製造条件を設計する製造システム及びこれを用いたシリコン単結晶の製造方法に関するものである。
【背景技術】
【０００２】
近年は、半導体回路の高集積化に伴う素子の微細化に伴い、その基板材料となるチョクラルスキー法（以下、ＣＺ法と略記する）で製造されたシリコン単結晶に対する品質要求が高まってきている。特に単結晶中には、ＦＰＤ（Ｆｌｏｗ  Ｐａｔｔｅｒｎ  Ｄｅｆｅｃｔ）、ＬＳＴＤ（Ｌａｓｅｒ  Ｓｃａｔｔｅｒｉｎｇ  Ｔｏｍｏｇｒａｐｈｙ  Ｄｅｆｅｃｔ）、ＣＯＰ（Ｃｒｙｓｔａｌ  Ｏｒｉｇｉｎａｔｅｄ  Ｐａｒｔｉｃｌｅ）等のグローンイン（Ｇｒｏｗｎ−ｉｎ）欠陥と呼ばれる、酸化膜耐圧特性やデバイスの特性を悪化させる単結晶成長起因の欠陥が存在し、その密度とサイズの低減が重要視されている。
【０００３】
これらの欠陥を説明するに当たって、先ず、結晶成長中にシリコン単結晶に取り込まれるベイカンシイ（Ｖａｃａｎｃｙ、以下Ｖと略記することがある）と呼ばれる空孔型の点欠陥と、インタースティシアル−シリコン（Ｉｎｔｅｒｓｔｉｔｉａｌ−Ｓｉ、以下Ｉと略記することがある）と呼ばれる格子間シリコン型の点欠陥のそれぞれの取り込まれる濃度を決定する因子について、一般的に知られていることを説明する。
【０００４】
シリコン単結晶において、Ｖ領域とは、シリコン原子の不足から発生するボイドが多い領域であり、Ｉ領域とは、シリコン原子が余分に存在することにより発生するシリコン原子の凝集体や転位ループクラスタが多い領域のことであり、そしてＶ領域とＩ領域の間には、原子の過不足が少ないニュートラル（Ｎｅｕｔｒａｌ、以下Ｎと略記することがある）領域が存在している。そして、前記グローンイン欠陥（ＦＰＤ、ＬＳＴＤ、ＣＯＰ等）というのは、あくまでもＶやＩが過飽和な状態の時に発生するものであり、多少の原子に偏りがあっても、飽和濃度以下であれば、上記グローンイン欠陥としては存在しないことが判ってきた。
【０００５】
この両点欠陥の濃度は、ＣＺ法における結晶の引上げ速度（成長速度）Ｆと結晶中の固液界面軸方向温度勾配Ｇとの関係から決まり、Ｖ領域の周囲には、ＯＳＦ（酸化誘起積層欠陥、Ｏｘｉｄａｔｉｏｎ  Ｉｎｄｕｃｅｄ  Ｓｔａｃｋｉｎｇ  Ｆａｕｌｔ）と呼ばれる欠陥が、結晶成長軸に対する垂直方向（結晶径方向）の断面で見た時に、リング状に分布（以下、ＯＳＦリングということがある）していることが確認されている。
【０００６】
これらグローンイン欠陥を分類すると、例えば成長速度が０．６ｍｍ／ｍｉｎ前後以上と比較的高速の場合には、空孔型の点欠陥が凝集して出来たボイド起因とされているＦＰＤ、ＬＳＴＤ、ＣＯＰ等のグローンイン欠陥が結晶径方向全域に高密度に存在し、Ｖ領域となる。また、成長速度が０．６ｍｍ／ｍｉｎ以下の場合は、成長速度の低下に伴い、上記のＯＳＦリングが結晶の周辺から発生し、このリングの外側には格子間シリコンの凝集に基づく転位ループ起因と考えられているＬ／Ｄ（Ｌａｒｇｅ  Ｄｉｓｌｏｃａｔｉｏｎ：格子間転位ループの略号）、ＬＳＥＰＤ（Ｌａｒｇｅ  Ｓｅｃｃｏ  Ｅｔｃｈ  Ｐｉｔ  Ｄｅｆｅｃｔ）、ＬＦＰＤ（Ｌａｒｇｅ  Ｆｌｏｗ  Ｐａｔｔｅｒｎ  Ｄｅｆｅｃｔ）等の欠陥が低密度に存在し、Ｉ領域となる。さらに、成長速度を０．４ｍｍ／ｍｉｎ前後以下に低速にすると、ＯＳＦリングがウェーハ中心に収縮して消滅し、全面がＩ領域となる。
【０００７】
また、前述のように、Ｖ領域とＩ領域の中間でＯＳＦリングの外側に、空孔起因のＦＰＤ、ＬＳＴＤ、ＣＯＰも、格子間シリコンに基づく転位ループ起因のＬＳＥＰＤ、ＬＦＰＤも、さらにはＯＳＦも存在しないＮ領域が存在する。
このＮ領域は、通常は成長速度を下げた時に成長軸を含む面内において、成長軸方向に対して斜めに存在するため、単結晶を成長軸方向に垂直に切断した面内では一部分にしか存在しなかった。このＮ領域について、ボロンコフ理論（例えば非特許文献１参照）では、引上げ速度Ｆと結晶固液界面軸方向温度勾配Ｇの比であるＦ／Ｇというパラメータが点欠陥のトータルな濃度を決定すると唱えている。面内で引上げ速度は一定のはずであるが、面内でＧが分布を持つために、例えば、ある引上げ速度では中心がＶ領域でＮ領域を挟んで周辺でＩ領域となるような結晶しか得られなかった。
【０００８】
そこで最近、面内のＧの分布を改良して、例えば、引上げ速度Ｆを徐々に下げながら引上げることにより、ある引上げ速度では面内の一部にしか存在しなかったＮ領域を結晶径方向全面に広げた全面Ｎ領域の結晶を製造できるようになった。また、この全面Ｎ領域の結晶を長さ方向へ拡大するには、このＮ領域が結晶径方向全面に広がった時の引上げ速度を維持して引上げればある程度達成できる。また、結晶が成長するに従ってＧが変化することを考慮し、それを補正して、あくまでもＦ／Ｇが一定になるように、引上げ速度を調節すれば、それなりに成長方向にも、全面Ｎ領域となる結晶が拡大できるようになった（例えば特許文献１参照）。
【０００９】
しかし、この全面Ｎ領域が得られる引上げ速度のマージン（制御範囲）は極端に狭く、一度単結晶の直胴部全長にわたりＮ領域の結晶製造が実現したとしても、一度設定した同一製造条件を用いて直胴部全長にわたり目標品質規格であるＮ領域となる結晶を継続して製造することは不可能であった。そこで、直胴部全長にわたってＮ領域を実現する製造条件の設計においては、絶えず製造条件の操業実績データ（引上げ速度、ルツボ回転数、温度パターン等）及び結晶品質実績データのような製造上実際に得られた実績のデータをまとめ、それらを解析する等のデータ処理を行い、その結果から製造条件の見直しを行うという作業を繰り返し行ってきた。特許文献２では、これらの製造条件の設計において、実績データに基づいて製造条件を自動的に算出するシリコン単結晶の製造システムが開示されている。
【００１０】
しかしながら、単結晶の直胴部全長にわたりＮ領域の結晶製造が行えるように、上記のように実績データに基づいた製造条件の見直しを行っていたとしても、突然Ｎ領域とはならずに目標の品質規格から大きく外れてしまうことがあった。時には、直胴部全域にわたって品質が規格外になるケースもあった。
【００１１】
【特許文献１】特許第３４６０５５１号公報
【特許文献２】特開２００５−１６２５５８号公報
【非特許文献１】Ｖ．Ｖ．Ｖｏｒｏｎｋｏｖ，Ｊｏｕｒｎａｌ  ｏｆ  Ｃｒｙｓｔａｌ  Ｇｒｏｗｔｈ，ｖｏｌ．５９（１９８２），ｐｐ．６２５〜６４３
【発明の開示】
【発明が解決しようとする課題】
【００１２】
本発明は、このような問題点に鑑みてなされたもので、所望の結晶品質のシリコン単結晶をより確実に得ることができ、生産性や歩留りの向上を実現するシリコン単結晶の製造システムおよびこれを用いたシリコン単結晶の製造方法を提供することを目的とする。
【課題を解決するための手段】
【００１３】
上記目的を達成するため、本発明は、チョクラルスキー法を用いた引上げ装置によって製造されるシリコン単結晶の結晶品質を目標規格内とするために、引上げ速度Ｆと結晶固液界面軸方向温度勾配Ｇの比Ｆ／Ｇの値を所定範囲内に制御する製造条件を設計する製造システムであって、少なくとも、自動により
前バッチで製造されたシリコン単結晶の結晶品質結果から次バッチで製造するシリコン単結晶の製造条件を仮設計する手段１と、
次バッチで使用する引上げ装置の構成部材を要因とする次バッチのＦおよび／またはＧの変化量を予測してＦ／Ｇの値が所定範囲内に制御されるように補正量を算出する手段２と、
次バッチでの製造工程を要因とする次バッチのＦおよび／またはＧの変化量を予測してＦ／Ｇの値が所定範囲内に制御されるように補正量を算出する手段３と、
前記手段１で仮設計された製造条件に、前記手段２および／または前記手段３から算出されたＦおよび／またはＧの補正量を加算して、次バッチで製造するシリコン単結晶の製造条件を算出する手段４
とを具備するものであることを特徴とするシリコン単結晶の製造システムを提供する（請求項１）。
【００１４】
このような本発明のシリコン単結晶の製造システムであれば、従来の製造システムのように、前バッチで製造されたシリコン単結晶の結晶品質結果から次バッチで製造するシリコン単結晶の製造条件を設計するだけでなく、これを仮設計とし、さらに、次バッチで使用する引上げ装置の構成部材や、次バッチでの製造工程を要因とするＦおよび／またはＧの変化に対する補正を加算することができることから、より高精度でＦ／Ｇの値を所定範囲内に制御することが可能な製造条件を設計することができ、一層確実に結晶品質が目標規格内に制御されたシリコン単結晶を製造することが可能である。このため、所望の結晶品質を有するシリコン単結晶を高生産性、高歩留りで製造することができる。
そして、この製造条件の設計を自動で行うため、設計に要する作業負担を軽減し、作業時間の短縮化を図ることができるとともに正確に製造条件を算出して設計することができるので効率が良い。
なお、上記のＦ／Ｇの値の所定範囲は特に限定されるものではなく、所望の結晶品質（規格や仕様）に対応して適宜設定することができる。
【００１５】
このとき、前記手段２は、少なくとも、前記次バッチで使用する引上げ装置の構成部材の交換および／または経時変化から算出するものとするのが好ましい（請求項２）。
このように、前記手段２は、少なくとも、次バッチで使用する引上げ装置の構成部材の交換および／または経時変化から、次バッチのＦおよび／またはＧの変化量を予測して上記補正量を算出することにより、より確実にＦ／Ｇの値を所定範囲内に制御することが可能な製造条件を設計することができる。
【００１６】
そして、Ｆおよび／またはＧの変化の要因となる構成部材は、製造されるシリコン単結晶を引上げるワイヤ、前記シリコン単結晶の原料を収容する石英ルツボ、該石英ルツボを支持する黒鉛ルツボ、前記シリコン単結晶の原料を溶融するためのヒータの少なくとも１つ以上のものとするのが好ましい（請求項３）。
シリコン単結晶の引上げ装置の構成部材において、石英ルツボ、黒鉛ルツボ、ヒータは結晶固液界面軸方向温度勾配Ｇに及ぼす影響が強く、またワイヤは引上げ速度Ｆに及ぼす影響が強い。そのため、これらの少なくとも１つ以上をＦおよび／またはＧの変化の要因となる構成部材の対象とすることにより、次バッチのＦおよび／またはＧの変化量を、より正確に予測することができる。
【００１７】
また、前記手段３は、前記原料の溶融終了からシリコン単結晶の引上げ開始までの時間、マルチプリングにおけるシリコン単結晶の累計長さの初期設定長さとの差の少なくともいずれか１つ以上のものから算出するものであるのが好ましい（請求項４）。
【００１８】
このように、手段３が、前記原料の溶融終了からシリコン単結晶の引上げ開始までの時間、マルチプリングにおけるシリコン単結晶の累計長さの初期設定長さとの差の少なくともいずれか１つ以上のものから算出するものとすることにより、より確実にＦ／Ｇの値を所定範囲内に制御することが可能な製造条件を設計することができる。
【００１９】
そして、本発明は、前記シリコン単結晶の製造システムを用いてシリコン単結晶を製造することを特徴とするシリコン単結晶の製造方法を提供する（請求項５）。
このように、前記シリコン単結晶の製造システムを用いてシリコン単結晶を製造するシリコン単結晶の製造方法であれば、前バッチで製造されたシリコン単結晶の結晶品質結果から次バッチで製造するシリコン単結晶の製造条件を仮設計するとともに、さらに、次バッチで使用する引上げ装置の構成部材や、次バッチでの製造工程を要因とするＦおよび／またはＧの変化に対する補正を加算することができることから、より高精度でＦ／Ｇの値を所定範囲内に制御できる製造条件を設計することができ、一層確実に結晶品質が目標規格内に制御されたシリコン単結晶を効率良く製造することが可能である。このため、高生産性、高歩留りで所望の結晶品質を有するシリコン単結晶を得ることができる。
【００２０】
このとき、Ｎ領域単結晶を製造することができる（請求項６）。
このように、本発明のシリコン単結晶の製造方法により、特にはマージンの狭いＮ領域単結晶を製造することができ、結晶欠陥の少ない単結晶を効率良く得ることができる。
【００２１】
また、前記手段２および／または手段３により算出される補正量を、定期的に見直すのが好ましい（請求項７）。
このように、手段２および／または手段３により算出される補正量を、定期的に見直すことにより、Ｆ／Ｇを所定範囲内に維持するための条件の設計を、より最適化させていくことが可能となる。
【発明の効果】
【００２２】
このように、本発明のシリコン単結晶の製造システムおよびこれを用いたシリコン単結晶の製造方法によって、例えば引上げ装置の構成部材を交換しても、そのＦやＧに対する影響を考慮した製造条件を設計することができ、所望の結晶品質を有するシリコン単結晶を製造することができ、生産性や歩留りの向上を実現することができる。かつ、この最適製造条件の設計は自動で行うことができるので、効率が良い。
【発明を実施するための最良の形態】
【００２３】
以下、本発明について実施の形態を説明するが、本発明はこれらに限定されるものではない。
ＣＺ法を用いたシリコン単結晶の製造システムに関して、従来では、例えば前バッチで引上げられたシリコン単結晶の結晶品質の結果から、製造条件の見直しを行い、次バッチで製造するシリコン単結晶の製造条件を設計するものが開示されている。
しかしながら、上記のような従来のシステムにより製造条件を新しく設計し直しても、目標の品質規格から大きく外れたシリコン単結晶が引上げられる場合があった。場合によっては直胴部全域にわたり品質が規格外になってしまうケースがあった。
【００２４】
そこで、本発明者らは、このように所望の結晶品質（特にはＮ領域）から大きく外れてしまうことの原因について鋭意調査を行ったところ、引上げ装置の構成部材や単結晶の製造工程を要因として上記問題が発生することを発見した。
【００２５】
すなわち、引上げ装置の構成部材を要因とするものとしては、例えば、まず構成部材の交換が挙げられ、特に、結晶を引上げるワイヤ、結晶の原料を収容する石英ルツボ、石英ルツボを支持する黒鉛ルツボ、原料を溶融するためのヒータを交換した後のバッチでは、前バッチで例えばＮ領域の結晶が引上げられ、この結晶品質結果に基づいて設計された製造条件でシリコン単結晶を製造しても、前バッチのようにＮ領域にはならずに、品質が規格外になる頻度が高いことを見出した。
【００２６】
さらに調査を進めたところ、より具体的には、例えばワイヤの交換をした場合においては、引上げ速度を若干高速に設定しておくと、ワイヤの伸びで補償され、目標とする引上げ速度になることが確認できた。また、黒鉛ルツボを交換した場合には、引上げ速度を若干下げる方向に補正することにより、引上げ速度が適正となり、ヒータを交換した場合においては、引上げ速度を若干上げる方向に補正することにより引上げ速度が適正となることを発見した。
【００２７】
そして、これらの引上げ装置の構成部材は、使用時間の経過に従って劣化等によりバッチ間において変化してしまう。また、例えば、毎バッチ交換する石英ルツボはその重量がある範囲でばらつきをもち、また引上げ開始時に原料の融液面位置が同一の所定位置になるように移動した石英ルツボの位置の移動量（標準位置との差）も黒鉛ルツボのライフ、劣化状態、その他の要因により変化する。これらに従ってＮ領域結晶を達成するための最適な製造条件も徐々に変化することを見出した。
【００２８】
また、単結晶の製造工程を要因とするものとしては、例えば、単結晶が乱れて再溶融する時間を含めたシリコン単結晶の引上げを開始するまでの時間、また、１つの石英ルツボで複数のシリコン単結晶を育成するマルチプリングの場合では、同一バッチの前に引上げたシリコン単結晶の累計長さと初期設定長さとの違いなどが挙げられ、Ｎ領域等の所望の結晶品質を達成することのできる引上げ速度等に影響を及ぼすことが分かった。
【００２９】
本発明者らは、以上のような結晶品質に及ぼす影響が大きい引上げ装置の構成部材の交換や経時変化などによる引上げ速度Ｆや結晶固液界面軸方向温度勾配Ｇへの影響量（変化量）や、次バッチでの製造工程による影響量をそれぞれ調査し、これに従って予めその影響量分だけ上記のような従来のシステムにより設計した条件に補正した製造条件でシリコン単結晶を引上げることによって、より確実に所望の結晶品質のシリコン単結晶を得ることができることを見出し本発明を完成させた。
【００３０】
以下では、本発明の実施の形態について図を参照して具体的に説明をする。
まず、本発明のシリコン単結晶の製造システムを説明するにあたり、ＣＺ法による単結晶引上げ装置の構成について述べる。図３にその構成の一例を示す。
図３に示すように、この単結晶引上げ装置３０は、引上げ室３１と、引上げ室３１中に設けられたルツボ３２と、ルツボ３２の周囲に配置されたヒータ３４と、ルツボ３２を回転させるルツボ保持軸３３及びその回転機構（図示せず）と、シリコンの種結晶９を保持するシードチャック１１と、シードチャック１１を引上げるワイヤ１０と、ワイヤ１０を回転又は巻き取る巻取機構（図示せず）を備えて構成されている。ルツボ３２は、その内側のシリコン融液６を収容する側には石英ルツボ３６が設けられ、その外側には黒鉛ルツボ３７が設けられている。また、ヒータ３４の外側周囲には断熱材３５が配置されている。
シリコン単結晶５は、原料のシリコン融液６（融液面７）からワイヤ１０によって引上げられており、結晶固液界面８が形成されている。
【００３１】
この単結晶引上げ装置３０は、本発明の単結晶製造システムで得られる製造条件に従って単結晶引上げを行うことができるものであれば良く、特に限定されず、例えば従来使用していたものとすることができる。また、磁場を印加するＭＣＺ法による引上げ装置とすることもできる。
【００３２】
そして、このような単結晶引上げ装置３０に対し、以下に示すような本発明のシリコン単結晶の製造システムが構築されており、この製造システムによって自動的に算出されたシリコン単結晶の製造条件に基づいて、所望の結晶品質のシリコン単結晶を引上げて製造することが可能である。
【００３３】
図１は本発明のシリコン単結晶の製造システムの一例を示す概略図である。
本発明の製造システム３８は、まず、例えば引上げ装置３０に接続され、前バッチで製造されたシリコン単結晶の結晶品質結果から次バッチで製造するシリコン単結晶の製造条件を仮設計する手段１を有している。さらに、次バッチでのＦ／Ｇの値が所定範囲内に制御されるように、引上げ装置３０の各構成部材を要因とする次バッチのＦおよび／またはＧの変化量を予測してその補正量を算出する手段２と、製造工程を要因とする次バッチのＦおよび／またはＧの変化量を予測してその補正量を算出する手段３とが配置されている。
【００３４】
そして、上記手段１、手段２、手段３と接続され、手段１で仮設計された製造条件に、手段２および／または手段３から算出されたＦおよび／またはＧの補正量を加算して、次バッチで製造するシリコン単結晶の製造条件を算出する手段４が配置されている。この手段４はさらに引上げ装置３０と接続され、手段４で得られた製造条件に基づいてシリコン単結晶を引上げることができる。
【００３５】
なお、上記各手段はコンピュータから成っており、例えば予め設定しておいたプログラムに基づいて自動的にデータ処理できるようになっている。このため、例えば人の手を介したことによる計算間違い等が起こるのを効果的に防いで正確に処理することができるとともに、迅速にデータを処理して製造条件を導き出すことができるので、設計に伴う作業時間を大幅に短縮化して作業効率を向上させることが可能である。
【００３６】
ここで、各手段について述べる。上記手段１は、例えば特許文献２に開示されている本発明者らによる発明と同じにすることができる。前述したように、前バッチでのシリコン単結晶の結晶品質結果（前バッチの製造条件および実績データ、結晶品質の目標および実績データ等含む）に基づき、例えば引上げ速度やルツボ回転数等の製造条件を見直し、次バッチにおける製造条件を自動的に算出するものである。この手段１により、まず、次バッチにおける製造条件として、基本となる条件を設計することができる。なお、特に特許文献２のものに限定されるものではない。
【００３７】
次に、上記手段２は、ＦやＧに対して影響・変化を及ぼす要因のうち、例えばワイヤ１０や石英ルツボ３６、黒鉛ルツボ３７、ヒータ３４などの交換やその経時変化といった引上げ装置３０の構成部材を要因とするものについて、その変化に対応した補正量を求めるものである。さらには、石英ルツボ３６の重量変化や、石英ルツボ３６内に収容されたシリコン融液６の融液面７の位置が、単結晶引上げを開始するときに所定の同一の位置になるように石英ルツボ３６を移動したときのその移動量、すなわち、標準位置と移動後の位置との位置差等に対応した補正量が挙げられる。このとき、所望の結晶品質が得られるように、Ｆ／Ｇの値を考慮して最適な上記補正量が算出される。これは後述する手段３についても同様である。
図４のグラフは、それぞれ、Ｎ領域単結晶とするための、（Ａ）ルツボ３２を要因とする変化量に対する補正量、（Ｂ）ヒータ３４を要因とする変化量に対する補正量の一例を示している。より詳しくは、（Ａ）融液面７の位置が単結晶引き上げの開始時に所定の位置になるよう移動した石英ルツボ３６の移動量に対する補正量であり、（Ｂ）ヒータライフに対する補正量である。また、ワイヤを交換した場合は、上述のように、例えばＦをより高速に補正して調整することができる。これらの補正量は、メーカー等により種々変えられる。
【００３８】
上記手段３は、次バッチでの製造工程を要因とするＦやＧに対する変化量を調査・予測して補正量を求めるものである。このＦやＧを変化させる要因となる製造工程とは、例えば原料の溶融終了からシリコン単結晶の引き上げ開始までに要した時間が挙げられる。さらに、例えば同一バッチで単結晶を複数本引上げるマルチプリングの場合では、シリコン単結晶の累計長さの初期設定長さとの差が挙げられる。すなわちマルチプリングでは、初期設定に基づいて所定の長さの分だけ単結晶を引上げ、その後原料を追加し、さらに単結晶を引上げていくが、この引上げられる単結晶の長さを初期設定値と完全に一致させるのは困難であり、このようなずれが生じることにより、上記の変化要因となってしまう。
上記手段３では、これらの要因に対する補正量を求めることができる。
図５のグラフは、それぞれ、（Ａ）マルチプリングにおけるシリコン単結晶の累計長さの初期設定長さとの差、（Ｂ）原料の溶融終了から単結晶引き上げ開始までに要する時間に対し、Ｎ領域単結晶とするための補正量の一例を示したものである。
【００３９】
なお、上記手段２や手段３で考慮される要因はこれらに限定されるものではなく、上記例では、特にその影響度が高いものを例にあげて説明したが、Ｆおよび／またはＧに影響を与えるような要素であれば、適宜追加することができる。例えば、ヒータを交換した場合は、上述したように、ヒータのメーカ等を考慮するとともに、装置内での配置位置を変更することにより、ＦやＧへの影響量を考慮した補正量を追加することができる。
以上のような手段２や手段３による補正を導入することにより、引上げられるシリコン単結晶の結晶品質を目標とする結晶品質により近づけることができる。
【００４０】
そして、上記手段４は、手段１で仮設計した製造条件に対し、手段２および／または手段３で求めた補正量を加算することにより、次バッチあるいは次の結晶の引き上げに適用する製造条件を算出する。このようにして、所望の結晶品質となるように、すなわちＦ／Ｇの値がその結晶品質に対応した所定の範囲内に制御されるように算出された製造条件に基づいて、引上げ装置３０で次の結晶を引き上げることで所望の結晶品質のシリコン単結晶５を引上げることができる。
【００４１】
以上のような本発明のシリコン単結晶の製造システム３８であれば、従来のシステムのように単に前バッチの実績データを考慮して次バッチの製造条件を設計するにとどまらず、さらに、従来では考慮されていなかった次バッチにおけるＦおよび／またはＧを変化させる要因をも考慮し、それに対応した補正を行って製造条件を得ているので、従来の製造システムに比べて一層確実に所望の結晶品質、特にはＮ領域のシリコン単結晶を製造することが可能である。
【００４２】
以下、この本発明の製造システム３８を用いたシリコン単結晶の製造方法の一例について、図２のフローチャートを参照して説明する。
まず、例えば、特許文献２で開示されている方法によって、手段１により、前バッチの製造条件および実績データ、結晶品質の目標および実績データから、次バッチで引上げるシリコン単結晶を目標の結晶品質にするための製造条件を仮設計する（Ｆ１）。
【００４３】
そして、次バッチで用いる引上げ装置３０において、結晶固液界面軸方向温度勾配Ｇや引上げ速度Ｆに影響を及ぼす構成部材の情報を確認する（Ｆ２）。前述したように、石英ルツボ３６、黒鉛ルツボ３７、ヒータ３４、ワイヤ１０などについてメーカや使用時間、経時変化による状態、交換の有無等の情報をそれぞれについて確認する。
【００４４】
これらの情報から、手段２により、Ｆおよび／またはＧに対する変化量を調査等によって予測し、次バッチで引上げる単結晶の結晶品質が所望のものになるように、その補正量を計算する（Ｆ３）。
具体的には、ワイヤ交換のように直接引上げ速度Ｆに影響を及ぼすパラメータに加え、ヒータや黒鉛ルツボの交換、石英ルツボの重量等のＧに影響を及ぼすパラメータについて、それぞれの変化分に対応して補正量を求める。このとき、各条件を変化させたときの結晶品質の調査結果から最適な補正量を求めることができる。
【００４５】
そして、手段１により仮設計した製造条件に、手段２により求めた補正量を加算して、次バッチで引上げる単結晶の製造条件を手段４により設計する（Ｆ４）。
この製造条件でマルチプリング１本目のシリコン単結晶を製造する（Ｆ５）。
【００４６】
次に、例えば同一バッチで複数本引上げるマルチプリングでは、手段３によって、溶融終了からシリコン単結晶の引き上げを開始するまでの時間および／またはシリコン単結晶の累計長さの初期設定長さとの差を計算し（Ｆ６）、次に引上げるシリコン単結晶の製造条件の補正量を計算する（Ｆ７）。すなわち、上記Ｆ４で求めた製造条件（手段１による製造条件に手段２による補正をおこなった製造条件）に、さらにＦ７で求めた補正量を加算して、次に引上げる単結晶の製造条件を設計し（Ｆ８）、この製造条件でマルチ２本目以降のシリコン単結晶を製造する（Ｆ５）。
【００４７】
なお、上記例に限らず、前述したように、例えば融液面７を所定の位置にするための石英ルツボ３６の位置の移動量等から算出した補正を、適宜手段１によって導き出された製造条件に追加することが可能である。
コストや、目標とする品質レベル等によって、その都度必要な補正内容を決定することができる。
【００４８】
また、これらの手段２や手段３によって算出される補正量を定期的に見直すと良い。すなわち、これらの補正量を算出するにあたっては、例えば過去の経験やデータから適切と思われる式を適用して算出することができるが、定期的にこの補正式が正しいかどうかの検証を実施し、適宜補正式を変更することによって、より適切な補正量を導き出すことができる。このような見直しを行えば、所望の結晶品質の再現性をさらに改善することが可能である。
【００４９】
このように、本発明のシリコン単結晶の製造方法においては、従来の前バッチのデータを基に設計した製造条件により単結晶を製造する製造方法に対し、さらに、次バッチで使用する引上げ装置３０の構成部材や次バッチでの製造工程を要因とするＦおよび／またはＧの変化に対応してＦ／Ｇが所望の範囲になるように補正を行っているので、より確実に所望の結晶品質のシリコン単結晶を製造することが可能である。
【００５０】
特には、Ｎ領域単結晶のような製造マージンが比較的狭い結晶品質を達成するにあたって有効である。このＮ領域を達成する製造マージンは、結晶直径が大口径になるほど狭くなる。直径が例えば２００ｍｍ未満の小口径では、従来法によってもある程度の歩留り、生産性でＮ領域単結晶を製造することができるが、直径が２００ｍｍ以上では困難になる。
一方、本発明の製造方法では、直径が２００ｍｍ未満の場合はもちろん、直径が２００ｍｍ以上の単結晶を製造するにあたって、その有効性が特に現れ始め、直径が３００ｍｍ以上の大直径では、その効果はさらに顕著なものとなる。
【実施例】
【００５１】
以下、本発明の実施例および比較例をあげてさらに詳細に説明するが、本発明はこれに限定されない。
（実施例１）
口径６００ｍｍ（２４インチ）の石英ルツボを用い、ＭＣＺ法で直径２００ｍｍのシリコン単結晶を引上げた。このときの結晶品質は直胴部全長の８０％が径方向全面Ｎ領域となっていた。そして、その次のバッチでワイヤ交換を実施し、新しいワイヤで単結晶の引上げを行った。
このとき、本発明の製造システムにより、まず前バッチの実績データより製造条件を仮設計するとともに、この仮設計された製造条件に対し、ワイヤの伸びを考慮して、引上げ速度を＋０．００５ｍｍ／ｍｉｎ補正した製造条件でシリコン単結晶を製造した。
その結果、前バッチと同様に、結晶品質は直胴部全長の８０％が径方向全面Ｎ領域となり、高品質の単結晶を再現することができた。
【００５２】
（比較例１）
口径６００ｍｍ（２４インチ）の石英ルツボを用い、ＭＣＺ法で直径２００ｍｍのシリコン単結晶を引上げた。このときの結晶品質は直胴部全長の８０％が径方向全面Ｎ領域となっていた。そして、その次のバッチでワイヤ交換を実施し、新しいワイヤで単結晶の引上げを行った。
このとき、引上げ速度を補正せず、前バッチと同じ製造条件でシリコン単結晶を製造した。
その結果、前バッチのように結晶品質が直胴部全長に渡り径方向全面Ｎ領域とはならず、転位クラスターが発生し、結晶１本丸ごと品質不良となった。
【００５３】
（実施例２）
口径８００ｍｍ（３２インチ）の石英ルツボを用い、ＭＣＺ法で直径３００ｍｍのシリコン単結晶を引上げた。このときの結晶品質は直胴部全長の６０％が径方向全面Ｎ領域となっていた。そして、その次のバッチで黒鉛ルツボを交換して単結晶の引上げを行った。
そこで、本発明の製造システムにより、次のバッチでは前バッチの実績データから直胴部の径方向全面Ｎ領域とならなかった部分を＋０．００２ｍｍ／ｍｉｎ修正し、更に黒鉛ルツボの交換に伴う、同一湯面位置を保つためのルツボ位置変化量の変化を考慮して、全体の引上げ速度を−０．００１ｍｍ／ｍｉｎシフトさせた製造条件でシリコン単結晶を製造した。
その結果、結晶品質は直胴部全長の７０％が径方向全面Ｎ領域となり、前バッチに比較して、径方向全面Ｎ領域の歩留りが向上した。このように、炉内構成部材を交換したにもかかわらず、本発明により前バッチのシリコン単結晶を再現するに留まらず、より所望の結晶品質にできるよう改善することが可能である。
【００５４】
（比較例２）
口径８００ｍｍ（３２インチ）の石英ルツボを用い、ＭＣＺ法で直径３００ｍｍのシリコン単結晶を引上げた。このときの結晶品質は直胴部全長の６０％が径方向全面Ｎ領域となっていた。そして、その次のバッチでヒータを交換した。そこで、次のバッチでは、製造条件を前バッチの実績データから直胴部の径方向全面Ｎ領域とならなかった部分のみを−０．００２ｍｍ／ｍｉｎ修正したが、ヒータ交換のＧに及ぼす影響は考慮しなかった。この製造条件でシリコン単結晶を製造した。
その結果、結晶品質は直胴部全長に対する径方向全面Ｎ領域は２０％に留まり、前バッチに比較して、径方向全面Ｎ領域の歩留りが大幅に低下した。
【００５５】
（実施例３）
口径８００ｍｍ（３２インチ）の石英ルツボを用い、ＭＣＺ法で直径３００ｍｍのシリコン単結晶を引上げた。このときの結晶品質は直胴部全長の６０％が径方向全面Ｎ領域となっていた。そして、その次のバッチでヒータを交換した。そこで、次のバッチでは前バッチの実績データから直胴部の径方向全面Ｎ領域とならなかった部分を−０．００２ｍｍ／ｍｉｎ修正し、更にヒータ交換のＧに及ぼす影響を考慮して、ヒータ位置を２０ｍｍ上方にシフトさせることによりＧを補正した製造条件でシリコン単結晶を製造した。
その結果、結晶品質は直胴部全長の７０％が径方向全面Ｎ領域となり、前バッチに比較して、径方向全面Ｎ領域の歩留りが向上した。
【００５６】
（比較例３）
口径８００ｍｍ（３２インチ）の石英ルツボを用い、ＭＣＺ法で直径３００ｍｍのシリコン単結晶を引上げる場合において、前バッチの実績データから、次の製造条件にフィードバックする結果系の情報をフィードバックして次の製造条件を設計し、径方向全面Ｎ領域となるように、１０本のシリコン単結晶を製造した。
その結果、平均Ｎ領域達成率は４０％であった。
【００５７】
（実施例４）
口径８００ｍｍ（３２インチ）の石英ルツボを用い、ＭＣＺ法で直径３００ｍｍのシリコン単結晶を引上げる場合において、前バッチの実績データから、次の製造条件にフィードバックする結果系の情報をフィードバックして次の製造条件を仮設計し、さらに引上げ装置の構成部材の情報、すなわち要因系の情報から求めた補正量を上乗せして、次に引上げる製造条件を設計し、１０本のシリコン単結晶を製造した。
このとき、要因系の情報として、ワイヤ交換の有無、ヒータ交換の有無及び使用時間、石英ルツボ重量を補正した、黒鉛ルツボの経時変化に伴う石英ルツボの位置調整量を考慮した。
その結果、平均Ｎ領域達成率は８０％となり、極めて高い達成率となった。
【００５８】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【図面の簡単な説明】
【００５９】
【図１】本発明のシリコン単結晶の製造システムの一例を示す概略構成図である。
【図２】本発明のシリコン単結晶の製造方法の手順の一例を示すフローチャートである。
【図３】本発明のシリコン単結晶の製造システムを構築することができる引上げ装置の一例を示す構成概略図である。
【図４】手段２により算出される補正量の一例を示したグラフである。
【図５】手段３により算出される補正量の一例を示したグラフである。
【符号の説明】
【００６０】
５…シリコン単結晶、  ６…シリコン融液、  ７…融液面
８…結晶固液界面、  ９…種結晶、  １０…ワイヤ、
１１…シードチャック、  ３０…単結晶引上げ装置、
３１…引上げ室、  ３２…ルツボ、  ３３…ルツボ保持軸、
３４…ヒータ、  ３５…断熱材、  ３６…石英ルツボ、
３７…黒鉛ルツボ、
３８…本発明のシリコン単結晶の製造システム。
【図１】
2008001583.tif 000003
【図２】
2008001583.tif 000004
【図３】
2008001583.tif 000005
【図４】
2008001583.tif 000006
【図５】
2008001583.tif 000007